(57)【要約】【課題】表面にナノ構造の凹凸形状を形成した成形金型を用いて表面にナノ構造の凹凸形状を形成する成形同時加飾品の製造方法を提供する。【解決手段】本発明の表面に微小凹凸が形成された成形同時加飾品２０の製造方法は、表面にナノ構造の凹凸形状を形成した入子の部分９を有する成形金型３を用い、その成形金型３にインサートシート１をセットして（図１の（１）参照）、圧空装置１０によりインサートシート１に高圧の空気を加え、インサートシート１を成形金型３の微小凹凸形状４に沿わせた後（図１の（２）参照）、成形金型３を移動させて成形金型５と合わさることで形成されたキャビティ６に成形樹脂２を射出充填して（図１の（３）参照）、冷却後、成形金型３を型開きして、成形同時加飾品２０表面に微小凹凸８を形成するものである。【選択図】図１
2010105242.tif 000002
【特許請求の範囲】
【請求項１】
表面にナノ構造の凹凸形状を形成した成形金型を用い、成形金型内にインサートシートをセットして、両金型を型締め後、キャビティに成形樹脂を充填し、型開きして、樹脂成形品表面に微小凹凸を形成する成形同時加飾品の製造方法であって、インサートシートを前記ナノ構造の凹凸形状を有する成形金型側にセットして、圧空成形によりインサートシートを成形金型のナノ構造の凹凸形状に沿わした後、成形樹脂を充填する、成形同時加飾品の製造方法。
【請求項２】
成形樹脂を射出圧縮成形により充填する、請求項１記載の成形同時加飾品の製造方法。
【請求項３】
前記ナノ構造の凹凸形状を形成した成形金型のうち、ナノ構造の凹凸形状部分が入子になっており、その入子に圧縮機構が付与され、成形樹脂を充填後、入子部分が圧縮される、請求項２記載の成形同時加飾品の製造方法。
【請求項４】
前記ナノ構造の凹凸形状を形成した成形金型のうち、ナノ構造の凹凸形状部分が入子になっており、その入子の部分の金型温度が周囲の部分の金型温度に比べて高く設定されている、請求項１から請求項３のいずれかに記載の成形同時加飾品の製造方法。
【請求項５】
表面に微小凹凸が形成された成形同時加飾品であって、前記微小凹凸がモスアイ形状である成形同時加飾品。
【請求項６】
表面に微小凹凸が形成された成形同時加飾品であって、前記微小凹凸がマイクロレンズアレイ形状である成形同時加飾品。
【発明の詳細な説明】
【技術分野】
【０００１】
本発明は、表面にナノ構造の凹凸形状を形成した成形金型を用いて樹脂成形品表面に微小凹凸が形成された成形同時加飾品の製造方法に関するものである。
【背景技術】
【０００２】
最近、表面にナノ構造の凹凸形状を形成する方法として、例えば特許文献１のような熱ナノインプリント法が注目されている。
【０００３】
熱ナノインプリント法は、電子線などで描いた母型の金型からニッケル電鋳からなるスタンパーを作製し、それを基体シート等の上に載置し、高温高圧下で押し付け、冷却後、スタンパーを基体シート１等から外して基体シート等上に微小な凹部を形成する方法である。押し付ける際の温度は基体シート等の軟化点以上でかつ熱分解温度未満に設定し、圧力は一般的に数ＭＰａ〜数十ＭＰａに設定する。数秒から数分間押圧した後、急速冷却または自然冷却して基体シート等の表面が軟化点以下になるまで放置する。
【特許文献１】特開２００８−４９５４４
【発明の開示】
【発明が解決しようとする課題】
【０００４】
しかし、熱ナノインプリントは、表面にナノ構造の凹凸形状を形成した非常に高精度の金型を用いて高い精度で均一かつ適度な熱および圧力を加える必要がある。したがって、小さいサイズの平滑な樹脂シートに対してしか適用できず、立体形状の射出成形品などのように圧力や熱を均一に加えるのが困難なものに対しては適用できない。また、熱ナノインプリントに使用するような表面にナノ構造の凹凸形状を形成した射出成形金型を用いて、通常のインサート成形加飾法により立体形状の射出成形品を得ようとしてもインサートシートが追随せず、熱ナノインプリントのような所望のナノ構造表面を得ることができない問題があった。
【０００５】
したがって、本発明は、上記のような問題点を解消し、表面にナノ構造の凹凸形状を形成した成形金型を用いて表面にナノ構造の凹凸形状を形成する成形同時加飾品の製造方法を提供することを目的とする。
【０００６】
本発明の成形同時加飾品の製造方法は上記の目的を達成するために、次のように構成した。
【課題を解決するための手段】
【０００７】
すなわち、本発明の成形同時加飾品の製造方法は、表面にナノ構造の凹凸形状を形成した成形金型を用い、成形金型内にインサートシートをセットして、両金型を型締め後、キャビティに成形樹脂を充填し、型開きして、樹脂成形品表面に微小凹凸を形成する成形同時加飾品の製造方法であって、インサートシートを前記ナノ構造の凹凸形状を有する成形金型側にセットして、圧空成形によりインサートシートを成形金型のナノ構造の凹凸形状に沿わした後、成形樹脂を充填するように構成した。
【０００８】
また本発明の第２態様の成形同時加飾品の製造方法は、前記成形樹脂を射出圧縮成形により充填するように構成した。
【０００９】
また本発明の第３態様の成形同時加飾品の製造方法は、前記ナノ構造の凹凸形状を形成した成形金型のうち、ナノ構造の凹凸形状部分が入子になっており、その入子に圧縮機構が付与され、成形樹脂を充填後、入子部分が圧縮されるように構成することもできる。
【００１０】
また本発明の第４態様の成形同時加飾品の製造方法は、前記ナノ構造の凹凸形状を形成した成形金型のうち、ナノ構造の凹凸形状部分が入子になっており、その入子の部分の金型温度が周囲の部分の金型温度に比べて高く設定されているように構成した。
【００１１】
また本発明の第５態様の成形同時加飾品は、前記塗装膜表面に形成されるナノ構造の微小凹凸が、モスアイ形状であるように構成した。
【００１２】
また本発明の第６態様の成形同時加飾品は、前記塗装膜表面に形成されるナノ構造の微小凹凸が、マイクロレンズアレイ形状であるように構成した。
【発明の効果】
【００１３】
本発明の成形同時加飾品の製造方法は、表面にナノ構造の凹凸形状を形成した成形金型を用い、成形金型内にインサートシートをセットして、両金型を型締め後、キャビティに成形樹脂を充填し、型開きして、樹脂成形品表面に微小凹凸を形成する成形同時加飾品の製造方法であって、インサートシートを前記ナノ構造の凹凸形状を有する成形金型側にセットして、圧空成形によりインサートシートを成形金型のナノ構造の凹凸形状に沿わした後、成形樹脂を充填することを特徴とするので、インサートシート表面にナノ構造の凹凸形状に容易に形成できる。
【００１４】
したがって、成形品表面に熱ナノインプリントのような所望のナノ構造表面を得ることができ、例えば反射防止、レンズ効果、触感、超撥水性、セキュリティホログラムなどの従来にない優れた性能の表面特性を有する成形品を得ることができる効果がある。
【発明を実施するための最良の形態】
【００１５】
図面を参照しながら本発明の実施の形態について詳しく説明する。図１は、本発明の表面にナノ構造の微小凹凸が形成される成形同時加飾品の製造方法の一例を示す断面図である。
【００１６】
本発明の表面に微小凹凸が形成された成形同時加飾品２０の製造方法は、表面にナノ構造の凹凸形状を形成した入子の部分９を有する成形金型３を用い、その成形金型３にインサートシート１をセットして（図１の（１）参照）、圧空装置１０によりインサートシート１に高圧の空気を加え、インサートシート１を成形金型３の微小凹凸形状４に沿わせた後（図１の（２）参照）、成形金型３を移動させて成形金型５と合わさることで形成されたキャビティ６に成形樹脂２を射出充填して（図１の（３）参照）、冷却後、成形金型３を型開きして、成形同時加飾品２０表面に微小凹凸８を形成する（図２の（１）参照）ものである。
【００１７】
まず、表面にナノ構造の凹凸形状を形成した成形金型３について説明する。原則的にインサートシート１がセットされた成形金型３は、成形金型５と合わさることによりキャビティ６を形成する。成形金型３の材質は、通常の射出成形金型に使用される銅合金、アルミ合金などの鋼材を使用する。成形金型は湯の加圧力で変形しない程度の剛性が必要である。なお、成形金型３と成形金型５の金型の材質は同じであってもよいし、異なっていてもよい。成形金型３にナノ構造の凹凸形状を形成する方法としては、電子線描画・機械加工などがある。
【００１８】
なお、成形金型３におけるナノ構造の微小凹凸形状部位４は入子の部分９とし、周囲の部分の金型温度調節機構とは別の金型温度調節機構に接続して、入子の部分９の金型温度が周囲の部分の金型温度に比べて高くなるよう設定するのが好ましい。微小凹凸の形状によっては、高圧の空気を加えてもインサートシート１が成形金型３の微小凹凸形状４に沿いにくい場合があり、入子の部分９だけ局所的に金型温度を高くすることで、より正確にインサートシート１表面にナノ構造の微小凹凸８が形成されるからである。
【００１９】
成形金型３の表面に形成されるナノ構造の凹凸形状の例としては、（１）抜き勾配θが２０度〜５０度の角錐または円錐状のピラミッド状のピラーが１００〜５００ｎｍのピッチＬで整然と配列した構造（以下、モスアイ構造という。）で反射防止効果を呈する形状（図２の（２）参照）やその反転パターン、（２）曲率半径１０μｍ〜５０００μｍの半球状の凸部が０．５μｍ〜１００μｍのピッチＬで整然と配列した構造（以下、マイクロレンズアレイ構造という。）でレンズ効果を呈する形状（図２の（３）参照）やその反転パターンがあげられる。なお、これ以外に虹色のホログラム意匠を呈する形状や、艶消し効果を呈するマット形状などであってもよい。またこれらは、部分的に形成してもよいし、全体に形成してもよい。また、これらの形状の一つのみを形成してもよいし、複数の形状の組み合わせであってもよい。
【００２０】
なお、これらのナノ構造の凹凸形状の形成位置は、樹脂成形品の意匠パターンと同調できる位置に設けるのが好ましい。例えば、無色透明のディスプレイ窓部にはモスアイ構造の凹凸形状が形成され、着色意匠部分にはマイクロレンズアレイ構造の凹凸形状を設けることにより、ディスプレイ画面が反射防止効果により鮮明になり、かつ着色意匠部分はレンズ効果により深みのある意匠が形成される。
【００２１】
つぎに、インサートシート１について説明する。本発明のインサートシート１は、基体シート上に少なくとも図柄層が形成されたものであり、成形樹脂の射出成形時の熱圧によって成形樹脂に貼付する機能をもつインサートシートである。インサートシート１は、必要に応じて成形樹脂への貼付を向上させるための接着層や、これらの層どうしの密着を向上させるためのアンカー層などが設置される。図柄層は所望のパターンで所望の着色インキを単層または複数層形成する場合のほか、金属蒸着層等を形成して金属光沢のある意匠表現をする場合もある。基体シートの材質は高圧の空気により変形するようなものであれば特に限定されないが、入子の部分９だけ局所的に金型温度を高くするような場合には、熱により変形しやすい熱可塑性樹脂、たとえばアクリル、ウレタン、ポリ塩化ビニル、ポリアミド、ポリエステル、ポリプロピレン、ポリスチレン、ポリカーボネートなどが好ましい。
【００２２】
つぎに、本発明の成形同時加飾品２０の射出成形方法について説明する。射出成形方法は、前述したように成形金型３を移動させて成形金型５と合わさることで形成されたキャビティ６に成形樹脂２を射出充填して（図１の（３）参照）、冷却後、成形金型３を型開きする方法のほか、成形樹脂２を射出圧縮成形により充填する方法がある。射出圧縮成形の方法としては、成形金型３と成形金型５とを若干開いた状態で保持しておき、成形樹脂２を射出後、成形樹脂２が冷え固まる前に、成形金型３と成形金型５とを閉じて成形樹脂２を圧縮する方法のほか、成形金型５の一部を入子にしておき、成形金型３と成形金型５とを閉じて成形樹脂２を射出後、成形樹脂２が冷え固まる前に、油圧などにより入子が前進して成形樹脂２を圧縮する方法が挙げられる。
【００２３】
とくに、前記ナノ構造の凹凸形状を形成した成形金型のうち、ナノ構造の凹凸形状部分を入子にし、入子部分が圧縮されるように構成すると、ナノ構造の凹凸形状部分の界面に集中的に圧力がかかり、より正確にインサートシート１表面にナノ構造の微小凹凸８が形成されるため好ましい。
【００２４】
なお、成形金型３には、インサートシート１をより微小凹凸形状４に沿いやすくするため、真空吸引口を設けてそこからインサートシート１を圧空すると同時に真空で吸引する、いわゆる真空圧空成形としてもよい。
【００２５】
成形樹脂は、通常の熱可塑性の射出成形樹脂やエンジニアリングプラスチックのほか、熱硬化性の成形樹脂材料など特に限定はされないが、成形しやすく熱硬化性塗料８との密着が良いものが好ましい。具体的には、アクリロニトリルブタジエンスチレン系樹脂（ＡＢＳ系樹脂）、ポリアミド系樹脂、ポリエチレン系樹脂、ポリエステル系樹脂、ポリプロピレン系樹脂、ポリブチレンテレフタレート系樹脂、ポリカーボネート系樹脂などがあげられる。
【実施例１】
【００２６】
金型温度を７０℃に設定した微小凹凸形状（勾配３０度の四角錐のピラミッド状のピラーが３００ｎｍのピッチで整然と配列したモスアイ構造）を有する入子型Ｃが、金型温度が５０℃に設定された成形金型Ａの中に嵌め込まれ、成形金型Ａと同じく金型温度が５０℃に設定された成形金型Ｂとの間に、基体シートが２００μｍの厚みで無色透明のアクリルフィルムからなるインサートシートをセットし、型締めし、成形金型Ｂ側から圧力１０気圧、温度８０℃の加熱圧縮空気を吹き付けて、入子型Ｃを含む成形金型Ａの表面にインサートシートを沿わせた。その後、成形金型Ａと成形金型Ｂとを型締めし、形成されたキャビティ内に溶融した無色透明のＡＢＳ樹脂を射出して、その０．３秒後に油圧機構によって入子型Ｃを溶融したＡＢＳ樹脂に対して１０気圧の圧力を加えた後、その状態で４０秒間保持したまま冷却して成形金型Ｂを開くことにより、表面に微小凹凸形状が形成された無色透明の成形同時加飾品が得られた。得られた成形同時加飾品の表面を電子顕微鏡で観察すると、成形金型Ｃの表面に形成されていたモスアイ構造の反転されたパターンとほぼ同様のパターンが成形同時加飾品の基体シート表面の一部に形成されていた。そして、このパターンが形成された表面の反射率を測定すると反射率が０．８３％で、パターンが形成されていない部分の反射率４％に比べて格段の反射防止効果を有していた。
【実施例２】
【００２７】
金型温度を６０℃に設定した微小凹凸形状（曲率半径１５０μｍの半球状の凸部が５０μｍのピッチで整然と配列したマイクロレンズアレイ構造）を有する入子型Ｃが、金型温度が４０℃に設定された成形金型Ａの中に嵌め込まれ、成形金型Ａと同じく金型温度が４０℃に設定された成形金型Ｂとの間に、基体シートが１００μｍの厚みで無色透明の塩化ビニルフィルムからなる木目模様インサートシートをセットし、型締めし、成形金型Ｂ側から圧力１０気圧、温度８０℃の加熱圧縮空気を吹き付けて、入子型Ｃを含む成形金型Ａの表面にインサートシートを沿わせた。その後、成形金型Ａと成形金型Ｂとを型締めし、形成されたキャビティ内に溶融した茶色耐熱性ＡＢＳ樹脂を射出して、その状態で４０秒間保持したまま冷却して成形金型Ｂを開くことにより、表面に微小凹凸形状が形成された成形同時加飾品が得られた。得られた成形同時加飾品は、表面を電子顕微鏡で観察すると、成形金型Ｃの表面に形成されていたマイクロレンズアレイ構造の反転されたパターンとほぼ同様のパターンが成形同時加飾品の基体シート表面の一部に形成されていた。そして、このパターンが形成された表面は上記レンズ効果を呈する基体シート表面のナノ構造により、木目模様が立体的に見える優れた意匠を呈する木目調成形品であった。
【実施例３】
【００２８】
入子型Ｃの微小凹凸形状を勾配４５度で２μｍのピッチで整然と配列した連続直線Ｖ字溝にし、インサートシートをシルバーメタリック模様にし、成形樹脂を黒色のＡＢＳ樹脂にした以外は、実施例２と同様にして成形同時加飾品が得られた。得られた成形同時加飾品は、表面を電子顕微鏡で観察すると、成形金型Ｃの表面に形成されていた連続直線Ｖ字溝構造の反転されたパターンとほぼ同様のパターンが成形同時加飾品の基体シート表面の一部に形成されていた。そして、このパターンが形成された表面は上記光干渉効果を呈する基体シート表面のナノ構造により、虹色に輝いて見える優れた意匠を呈する光輝性の成形品であった。
【実施例４】
【００２９】
入子型Ｃを使わず、成形金型Ａと成形金型Ｂとを若干開いた状態で、黒色のＡＢＳ樹脂を射出して、その０．１秒後に２２０トンの型締め圧でもって溶融したＡＢＳ樹脂に対して圧力を加えた後、その状態で４０秒間保持したまま冷却して成形金型Ｂを開いた以外は、実施例３と同様にして成形同時加飾品が得られた。得られた成形同時加飾品は、表面を電子顕微鏡で観察すると、成形金型Ｃの表面に形成されていた連続直線Ｖ字溝構造の反転されたパターンとほぼ同様のパターンが成形同時加飾品の基体シート表面の一部に形成されていた。そして、このパターンが形成された表面は上記光干渉効果を呈する基体シート表面のナノ構造により、虹色に輝いて見える優れた意匠を呈する光輝性の成形品であった。
【産業上の利用可能性】
【００３０】
本発明は、携帯電話などの通信機器、電子情報機器、液晶ディスプレイ、自動車内外装部品など各種成形品において好適に用いることができ、産業上有用なものである。
【図面の簡単な説明】
【００３１】
【図１】本発明の表面にナノ構造の微小凹凸が形成される成形同時加飾品の製造方法の一例を示す断面図である。
【図２】その（１）が図１で示した製造方法により製造された成形同時加飾品の概略断面図であり、その（２）がその（１）で示した微小凹凸の拡大模式図であり、その（３）がその（１）で示した微小凹凸の変形例を示した拡大模式図である。
【符号の説明】
【００３２】
１    インサートシート
２    成形樹脂
３    表面にナノ構造の微小凹凸形状を形成した成形金型
４    成形金型３におけるナノ構造の微小凹凸形状部位
５    成形金型３に対向する成形金型
６    成形金型３と成形金型５とで形成されるキャビティ
７    インサートシート
８    インサートシート表面のナノ構造の微小凹凸
９    成形金型３の入子の部分
１０  圧空装置
２０  ナノ構造の微小凹凸が形成された成形同時加飾品
【図１】
2010105242.tif 000003
【図２】
2010105242.tif 000004